Способ ферментативной обработки тканевых продуктов

1. Способ обработки тканевой матрицы, включающий:
выбор тканевой матрицы; и
приведение в контакт тканевой матрицы с алкалазой в условиях, включающих время инкубирования в растворе, имеющем активность алкалазы, выбранную так, чтобы обеспечить требуемое увеличение эластичности, измеренной с помощью испытания тканевой матрицы на драпируемость, не вызывающих значительного разрушения коллагена.
2. Способ по п. 1, где тканевую матрицу приводят в контакт с протеолитическим ферментом в условиях, не вызывающих нежелательного изменения по меньшей мере одного из следующего: предела прочности при растяжении, прочности на разрыв, прочности шва, сопротивления ползучести, прочности на продавливание, температуры теплового перехода, чувствительности к коллагеназе или их комбинации.
3. Способ по п. 1, где условия выбирают так, чтобы обеспечить по существу максимальное увеличение эластичности ткани.
4. Способ по п. 1, где тканевая матрица представляет собой тканевую матрицу, полученную не от приматов.
5. Способ по п. 1, где тканевая матрица представляет собой свиную тканевую матрицу.
6. Способ по п. 1, где тканевую матрицу приводят в контакт с протеолитическим ферментом в условиях, не вызывающих нежелательного изменения упругости.
7. Способ по п. 1, дополнительно включающий обработку тканевой матрицы с целью удаления по меньшей мере некоторых клеток и клеточных компонентов из тканевой матрицы.
8. Способ по п. 7, включающий удаление всех клеток и клеточных компонентов из тканевой матрицы.
9. Способ по п. 1, где тканевая матрица представляет собой бесклеточную тканевую матрицу.
10. Способ по п. 1, где тканевая матрица включает в себя кожную тканевую матрицу.
-6
11. Способ по п. 1, где приведение тканевой матрицы в контакт с алкалазой включает приведение тканевой матрицы в контакт с раствором, содержащим алкалазу с активностью от 1×10 единиц до 0,015 единиц Ансона/мл.
-6
-3
12. Способ по п. 1, где приведение тканевой матрицы в контакт с алкалазой включает приведение тканевой матрицы в контакт с раствором, содержащим алкалазу с активностью от 1×10 единиц до 1,5×10 единиц Ансона/мл.
-5
-5
13. Способ по п. 1, где приведение тканевой матрицы в контакт с алкалазой включает приведение тканевой матрицы в контакт с раствором, содержащим алкалазу с активностью от примерно 2×10 единиц до примерно 4×10 единиц Ансона/мл.
14. Способ по п. 1, дополнительно включающий упаковку тканевой матрицы.
15. Способ по п. 1, дополнительно включающий стерилизацию тканевой матрицы.
16. Способ по п. 1, где тканевую матрицу приводят в контакт с алкалазой в условиях, обеспечивающих уменьшение величины драпируемости, составляющее 30% или не менее 30%.
17. Способ по п. 1, где тканевую матрицу приводят в контакт с алкалазой в условиях, обеспечивающих уменьшение величины драпируемости, составляющее 40% или не менее 40%.
18. Способ по п. 1, где тканевую матрицу приводят в контакт с алкалазой в условиях, обеспечивающих уменьшение величины драпируемости, составляющее 50% или не менее 50%.
19. Способ по п. 1, где тканевую матрицу приводят в контакт с алкалазой в условиях, обеспечивающих уменьшение величины драпируемости, составляющее 60% или не менее 60%.
20. Способ по п. 1, где тканевую матрицу приводят в контакт с алкалазой в условиях, обеспечивающих получение величины драпируемости, равной 0,2-0,4.
21. Способ по любому из пп. 1-20, где испытание на драпируемость включает в себя размещении круглого образца тканевой матрицы с известной площадью поверх круглой подставки с известным диаметром, и выполнение действия деления площади проекции кожной матрицы после драпировки ее поверх подставки на исходную площадь круглого образца тканевой матрицы с целью определения величины драпируемости.
22. Бесклеточная тканевая матрица, изготовленная способом по любому одному из пп. 1-21.
23. Тканевая матрица, содержащая:
свиную бесклеточную тканевую матрицу, характеризующуюся величиной драпируемости менее чем 0,4.
24. Тканевая матрица по п. 23, где величина драпируемости составляет менее чем 0,35.
25. Тканевая матрица по п. 23 или 24, где испытание на драпируемость включает в себя размещении круглого образца тканевой матрицы с известной
площадью поверх круглой подставки с известным диаметром, и выполнение действия деления площади проекции кожной матрицы после драпировки ее поверх подставки на исходную площадь круглого образца тканевой матрицы с целью определения величины драпируемости.
26. Способ обработки тканевой матрицы, включающий:
выбор кожной тканевой матрицы; и
приведение кожной тканевой матрицы в контакт с алкалазой; и
облучение тканевой матрицы, где действие алкалазы осуществляют в условиях, выбранных так, чтобы обеспечить требуемую эластичность тканевой матрицы после облучения.
27. Способ по п. 26, где тканевую матрицу приводят в контакт с протеолитическим ферментом в условиях, не вызывающих нежелательного изменения по меньшей мере одного из следующего: предела прочности при растяжении, прочности на разрыв, прочности шва, сопротивления ползучести, прочности на продавливание, температуры теплового перехода, чувствительности к коллагеназе или их комбинации.
28. Способ по п. 26, где условия выбирают так, чтобы обеспечить по существу максимальное увеличение эластичности ткани.
29. Способ по п. 26, где тканевая матрица представляет собой матрицу, полученную не от приматов.
30. Способ по п. 26, где тканевая матрица представляет собой свиную тканевую матрицу.
31. Способ по п. 26, дополнительно включающий обработку тканевой матрицы с целью удаления по меньшей мере некоторых клеток и клеточных компонентов из тканевой матрицы.
32. Способ по п. 31, включающий удаление всех клеток и клеточных компонентов из тканевой матрицы.
33. Способ по п. 26, где тканевая матрица представляет собой бесклеточную тканевую матрицу.
34. Способ по п. 26, где эластичность ткани измеряют, используя испытание на драпируемость, которое включает в себя размещении круглого образца тканевой матрицы с известной площадью поверх круглой подставки с известным диаметром, и выполнение действия деления площади проекции кожной матрицы после драпировки ее поверх подставки на исходную площадь круглого образца тканевой матрицы с целью определения величины драпируемости.
35. Способ по п. 34, где тканевую матрицу приводят в контакт с алкалазой в условиях, обеспечивающих уменьшение величины драпируемости, составляющее 30% или не менее 30%.
36. Способ по п. 34, где тканевую матрицу приводят в контакт с алкалазой в условиях, обеспечивающих уменьшение величины драпируемости, составляющее 40% или не менее 40%.
37. Способ по п. 34, где тканевую матрицу приводят в контакт с алкалазой в условиях, обеспечивающих уменьшение величины драпируемости, составляющее 50% или не менее 50%.
38. Способ по п. 34, где тканевую матрицу приводят в контакт с алкалазой в условиях, обеспечивающих уменьшение величины драпируемости, составляющее 60% или не менее 60%.
39. Способ по п. 34, где тканевую матрицу приводят в контакт с алкалазой в условиях, обеспечивающих получение величины драпируемости, равной 0,2-0,4.
40. Способ по любому из пп. 26-39, где тканевая матрица включает в себя кожную тканевую матрицу.
41. Способ по любому из пп. 26-39, где облучение включает в себя облучение электронным пучком.
42. Способ по любому из пп. 26-39, где облучение включает в себя облучение гамма-излучением.